수지 조성물 중에 무기 미립자를 분산시켜 얻어지는 무기 미립자 분산형 활성 에너지선 경화형 수지 조성물은, 도막의 경도 향상, 굴절율의 조정, 전도성의 부여 등, 다양한 성능의 발현이 가능하게 되는 신규 재료로서 주목받고 있다.  이러한 특장점이 있는 한편, 무기 미립자 분산형 수지 조성물로 이루어지는 도막은, 유기 단독계 수지 조성물로 이루어지는 도막에 비하여, 투명성이 뒤떨어지는 결점이 있다.  도막의 경도와 투명성을 겸비하는 수지 조성물을 얻기 위해서는, 보다 작은 입경으로 분쇄된 무기 미립자를, 보다 안정적으로 수지 중에 분산시킬 필요가 있다.일반적으로, 무기 미립자를 보다 작은 입경으로 분쇄하고, 수지로의 안정 분산을 행하는 방법으로서, 습식 볼밀에 의한 분산을 생각할 수 있다.  그러나, 이러한 방법으로는 밀의 접동부(摺動部)에서 높은 시어(shear)가 걸리기 때문에, 아크릴로일기 등의 중합성기를 갖는 수지 성분을 분산매로 하는 경우에는, 이들이 중합하여 증점(增粘)이나 겔화가 생길 우려가 있었다.그래서, 종래의 무기 미립자 분산형 수지 조성물의 제조 방법으로서, 활성 에너지선 경화형 모노머, 및 올리고머 중에 실리카졸을 후에 첨가하는 방법이 알려져 있다(특허문헌 1 참조).  그러나, 이러한 방법으로는 수지 성분과 무기 미립자가 친화하기 어렵기 때문에, 도막의 경도나 투명성 등의 성능이 요구 레벨에 달하는 것이 아니라, 도막이 상분리를 일으켜서 백화하기 쉽고, 저장 안정성이 충분하지 않아 수지 조성물 중에 응집물이 발생하는 등의 문제가 있었다.  또한, 이러한 방법으로 얻어지는 무기 미립자 분산형 수지 조성물은 불휘발분율이 낮기 때문에, 농축 공정이 필요하게 되는 일도 있지만, 분산체의 농축은 실리카 미립자의 응집이 일어나기 쉽기 때문에 안정적으로 행하는 것이 어렵고, 조작도 번잡했다.이 외의 방법으로서는, 입경 0.3mm의 지르코니아 비드를 미디어로 하는 페인트쉐이커를 사용하고, 중량 평균 분자량[Mw]이 40,000이며, 아크릴로일 당량 214g/eq이며, 또한, 수산기가 262㎎KOH/g인 아크릴 공중합체에, 평균 1차 입자경이 15㎚의 알루미나 미립자를 분산시켜, 얻어진 분산체에 디펜타에리트리톨헥사아크릴레이트를 후첨가하는 방법이 알려져 있다(특허문헌 2 참조).  그러나, 이러한 페인트쉐이커를 사용한 방법으로는, 알루미나 미립자의 분쇄와 수지에의 분산이 충분히 진행하지 않고, 또한, 분산 후에 첨가되는 디펜타에리트리톨헥사아크릴레이트와 알루미나 미립자의 친화성이 나빠, 경도 등의 도막 성능이 요구 레벨에 달하지 않고, 도막이 상분리를 일으켜서 백화하기 쉽다는 등의 문제가 있었다.
이 문장들은 임의의 순서로 섞여 있습니다. 모든 문장을 활용하여 원본 단락의 순서와 내용을 올바른 순서로 재구성하세요.
#문장 리스트: ['수지 조성물 중에 무기 미립자를 분산시켜 얻어지는 무기 미립자 분산형 활성 에너지선 경화형 수지 조성물은, 도막의 경도 향상, 굴절율의 조정, 전도성의 부여 등, 다양한 성능의 발현이 가능하게 되는 신규 재료로서 주목받고 있다.', ' 도막의 경도와 투명성을 겸비하는 수지 조성물을 얻기 위해서는, 보다 작은 입경으로 분쇄된 무기 미립자를, 보다 안정적으로 수지 중에 분산시킬 필요가 있다.일반적으로, 무기 미립자를 보다 작은 입경으로 분쇄하고, 수지로의 안정 분산을 행하는 방법으로서, 습식 볼밀에 의한 분산을 생각할 수 있다.', ' 이러한 특장점이 있는 한편, 무기 미립자 분산형 수지 조성물로 이루어지는 도막은, 유기 단독계 수지 조성물로 이루어지는 도막에 비하여, 투명성이 뒤떨어지는 결점이 있다.', ' 그러나, 이러한 방법으로는 수지 성분과 무기 미립자가 친화하기 어렵기 때문에, 도막의 경도나 투명성 등의 성능이 요구 레벨에 달하는 것이 아니라, 도막이 상분리를 일으켜서 백화하기 쉽고, 저장 안정성이 충분하지 않아 수지 조성물 중에 응집물이 발생하는 등의 문제가 있었다.', ' 또한, 이러한 방법으로 얻어지는 무기 미립자 분산형 수지 조성물은 불휘발분율이 낮기 때문에, 농축 공정이 필요하게 되는 일도 있지만, 분산체의 농축은 실리카 미립자의 응집이 일어나기 쉽기 때문에 안정적으로 행하는 것이 어렵고, 조작도 번잡했다.이 외의 방법으로서는, 입경 0.3mm의 지르코니아 비드를 미디어로 하는 페인트쉐이커를 사용하고, 중량 평균 분자량[Mw]이 40,000이며, 아크릴로일 당량 214g/eq이며, 또한, 수산기가 262㎎KOH/g인 아크릴 공중합체에, 평균 1차 입자경이 15㎚의 알루미나 미립자를 분산시켜, 얻어진 분산체에 디펜타에리트리톨헥사아크릴레이트를 후첨가하는 방법이 알려져 있다(특허문헌 2 참조).', ' 그러나, 이러한 페인트쉐이커를 사용한 방법으로는, 알루미나 미립자의 분쇄와 수지에의 분산이 충분히 진행하지 않고, 또한, 분산 후에 첨가되는 디펜타에리트리톨헥사아크릴레이트와 알루미나 미립자의 친화성이 나빠, 경도 등의 도막 성능이 요구 레벨에 달하지 않고, 도막이 상분리를 일으켜서 백화하기 쉽다는 등의 문제가 있었다.', ' 그러나, 이러한 방법으로는 밀의 접동부(摺動部)에서 높은 시어(shear)가 걸리기 때문에, 아크릴로일기 등의 중합성기를 갖는 수지 성분을 분산매로 하는 경우에는, 이들이 중합하여 증점(增粘)이나 겔화가 생길 우려가 있었다.그래서, 종래의 무기 미립자 분산형 수지 조성물의 제조 방법으로서, 활성 에너지선 경화형 모노머, 및 올리고머 중에 실리카졸을 후에 첨가하는 방법이 알려져 있다(특허문헌 1 참조).']